(57)【要約】【課題】強度及び耐食性が要求される用途に使用される場合において、優れた強度及び耐食性を有し、かつ加工性に優れ加工し易いステンレス鋼を提供する。【解決手段】質量％で、Ｃ：０．００１〜０．１００％、Ｓｉ：０．０１〜５．００％、Ｍｎ：０．０１〜２．００％、Ｐ：０．０５０％以下、Ｓ：０．０１００％以下、Ｃｒ：９．０〜３０．０％、Ｎｉ：０．０１〜０．５０％、Ｔｉ：０．０１〜１．００％、Ａｌ：０．０１０〜５．００％、Ｎ：０．００１〜０．０５０％、Ｂ：０．０００１〜０．００５０％を含有し、残部がＦｅおよび不純物であり、かつ上記Ｓｉ量、Ｔｉ量及びＡｌ量（質量％）が、２Ａｌ＋Ｓｉ−１０Ｔｉ≧０を満たす化学成分を備え、圧延方向の断面組織の粒度番号が６．０以上９．０以下であることを特徴とするステンレス鋼を採用する。【選択図】なし【特許請求の範囲】
【請求項１】
質量％で、
Ｃ：０．００１〜０．１００％、
Ｓｉ：０．０１〜５．００％、
Ｍｎ：０．０１〜２．００％、
Ｐ：０．０５０％以下、
Ｓ：０．０１００％以下、
Ｃｒ：９．０〜３０．０％、
Ｎｉ：０．０１〜０．５０％、
Ｔｉ：０．０１〜１．００％、
Ａｌ：０．０１０〜５．００％、
Ｎ：０．００１〜０．０５０％、
Ｂ：０．０００１〜０．００５０％を含有し、残部がＦｅおよび不純物であり、かつ上記Ｓｉ量、Ｔｉ量及びＡｌ量（質量％）が、２Ａｌ＋Ｓｉ−１０Ｔｉ≧０を満たす化学成分を備え、圧延方向の断面組織の粒度番号が６．０以上９．０以下であることを特徴とするステンレス鋼。
【請求項２】
さらに質量％で、
Ｍｏ：０．０１〜３．００％、
Ｓｎ：０．０１〜３．００％、
Ｃｕ：０．０１〜３．００％、
Ｎｂ：０．００１〜１．０００％、
Ｗ：０．００１〜１．０００％、
Ｖ：０．００１〜１．０００％、
Ｓｂ：０．００１〜０．１００％、
Ｃｏ：０．００１〜０．５００％、
Ｃａ：０．０００１〜０．００５０％、
Ｍｇ：０．０００１〜０．００５０％、
Ｚｒ：０．０００１〜０．０３００％、
Ｇａ：０．０００１〜０．０１００％、
Ｔａ：０．００１〜０．０５０％、
ＲＥＭ：０．００１〜０．１００％
の１種または２種以上を含有することを特徴とする請求項１に記載のステンレス鋼。
【請求項３】
ビッカース硬さＨＶ１が１６０以上２００以下であることを特徴とする請求項１または請求項２に記載のステンレス鋼。
【請求項４】
０．２％耐力が２５０ＭＰａ以上、引張強度が４００ＭＰａ以上であることを特徴とする請求項１乃至請求項３の何れか一項に記載のステンレス鋼。
【請求項５】
全伸びが２７％以上、平均ｒ値が１．０以上であることを特徴とする請求項１乃至請求項４の何れか一項に記載のステンレス鋼。
【請求項６】
請求項１または請求項２に記載の化学成分を有し、
板厚が２．０〜６．０ｍｍであり、
材料温度２５℃でのシャルピー衝撃値が１０Ｊ／ｃｍ２以上であることを特徴とするステンレス熱延鋼板。
【請求項７】
請求項１または請求項２に記載の化学成分を備えた鋼片を、板厚が２．０〜６．０ｍｍになるまで圧延する際の、３２ｍｍまで圧延した際の温度を９００℃以上とし、最終圧延温度を８００℃以上とすることを特徴とする請求項６に記載のステンレス熱延鋼板の製造方法。
【発明の詳細な説明】
【技術分野】
【０００１】
本発明は、ステンレス鋼、ステンレス熱延鋼板及びステンレス熱延鋼板の製造方法に関する。
【背景技術】
【０００２】
強度と耐食性の要求される用途としては、例えば、建材や一般家具家電用途、燃料電池、自動車排気系部品、その他自動車用部品等が挙げられる。自動車排気系部品の例としては、例えば、自動車マフラーやエキゾーストマニホールド、センターパイプや触媒コンバーター、ＥＧＲクーラー、フレキシブルパイプ、フランジ等が挙げられる。その他自動車用部品としては、例えば、モール、燃料給油管、電池部品（ケース、セル、パック、モジュール等）、締結部品（クランプ、Ｖバンド等）等が挙げられる。 
【０００３】
近年、ステンレス鋼の高耐食化の要求はさらに高まっている。例えば、自動車排気系部品の腐食の主な原因は、排気ガスが溶解した結露水である排ガス凝縮水による排気系部品内部からの腐食である。最近はこの内部からの腐食に対する耐食性のみならず、雨水や泥水、海風等が原因の排気系部品外側の発銹に対する耐食性も要求される。
【０００４】
実際、納車時や点検時に車体下側から自動車を確認した際、排気系部品外側の発銹が確認されることがある。この発銹により、使用者からクレームを受ける事例が増えている。したがって、排気系部品外側の発銹に対する対策が必要となっている。
【０００５】
自動車排気系部品に使用されるステンレス鋼は、主に、比較的Ｃｒ含有量が低いフェライト系ステンレス鋼である。Ｃｒ含有量が低いフェライト系ステンレス鋼は、排気系部品外側の発銹に対する耐食性は高くない。しかし、耐食性を高めるために、Ｃｒ含有量が高いフェライト系ステンレス鋼を使用することはコストアップに繋がる。そのため、Ｃｒより安価な元素でステンレス鋼の耐食性を高めるニーズがある。
【０００６】
さらに自動車排気系部品は常に軽量化が求められている。そのため自動車排気系部品に使用されるステンレス鋼は軽量化のために薄肉化されていく傾向にある。
【０００７】
ここで既存部品に使用されているステンレス鋼を薄肉化するためには、その薄い板厚でも構造体の形状を担保するほどの強度や、薄い板厚でも前述の環境で腐食による板厚貫通が発生しない耐食性など様々な性能が求められる。さらに、この様々な性質を満たすために様々な合金元素を添加すると、鋼板の硬質化や伸びの低下が起こり実部品の形状に加工し難くなってしまう。
【０００８】
特許文献１には、質量％で、Ｃ：０．０１５％以下、Ｓｉ：０．１０〜０．２５％、Ｍｎ：０．１０〜０．３０％、Ｐ：０．０４０％以下、Ｓ：０．０２０％以下、Ａｌ：０．００１〜０．２０％、Ｎ：０．０１５％以下、Ｃｒ：１５．０〜２０．０％、Ｎｉ：０．５％以下、Ｍｏ：１．０〜２．５％、Ｖ：０．２％以下、Ｔｉ：３×（Ｃ＋Ｎ）〜０．２５％、Ｎｂ：０．３〜１．０％を含有し、さらに前記Ｃ，Ｎは、Ｃ＋Ｎ：０．０２０％以下の関係を満たし、さらに前記Ｓｉ，Ｍｎは、Ｓｉ≦Ｍｎの関係を満たし、残部Ｆｅおよび不可避的不純物からなるフェライト系ステンレス鋼の板厚が１〜３ｍｍであり、かつ、９５０℃での０．２％耐力が１５ＭＰａ以上、常温での平均伸び値が３０％以上、平均ｒ値（平均ランクフォード値）が１．３以上であることを特徴とする、耐熱性および加工性に優れたフェライト系ステンレス鋼板が開示されている。この文献では、成分元素の最適化と製造プロセスの構築を行うことで耐熱性と加工性に優れたフェライト系ステンレス鋼板を提供するとしているが、Ａｌ、Ｓｉの添加量が低い。また耐食性に関する記載がない。
【０００９】
特許文献２には、質量％にて、Ｃ：０．０２％以下、Ｎ：０．０２％以下、Ｓｉ：２％以下、Ｍｎ：２％以下、Ｃｒ：１０〜２０％、Ｃｕ：０．５２〜３％、Ｔｉ：０．０１〜０．５％、Ｂ：０．０００２〜０．００３０％を含有し、残部がＦｅおよび不可避的不純物からなり、平均ｒ値≧１．３であることを特徴とする耐熱性と加工性に優れたフェライト系ステンレス鋼板が開示されている。この文献では、Ｔｉ−Ｃｕ−Ｂ複合添加により析出物微細化を活用し、安価で耐熱性と加工性に優れたフェライト系ステンレス鋼板を提供するとしているが、耐食性に関する記載がない。
【００１０】
特許文献３には、Ｃ：０．０１５質量％以下，Ｓｉ：０．５質量％以下，Ｃｒ：１１．０〜２５．０質量％，Ｎ：０．０２０質量％以下，Ｔｉ：０．０５〜０．５０質量％，Ｎｂ：０．１０〜０．５０質量％，Ｂ：０．０１００質量％以下を含むフェライト系ステンレス鋼であって、一軸引張りで加工したときの破断伸びが３０％以上，ランクフォード値（ｒ値）のｒｍｉｎ値が１．３以上であることを特徴とする加工性及び耐食性に優れたディーゼル微粒子除去装置構成部品用フェライト系ステンレス鋼板が開示されている。この文献では、成分組成を細かく調整し、かつ引張り特性を限定しているので、厳しい条件の成形加工が可能で、長期にわたって耐食性を保持でき、しかも耐衝撃性にも優れたフェライト系ステンレス鋼板を提供できるとしているが、強度に関して記載されていない。
【００１１】
特許文献４には、質量％で、Ｃ：０．００１〜０．０１５％、Ｎ：０．００２〜０．０２％、Ｃ＋Ｎ：０．００３〜０．０２％、Ｓｉ：０．３〜０．８％、Ｍｎ：１．０％以下、Ｐ：０．０４％以下、Ｓ：０．０２％以下、Ｃｒ：１３〜２０％、Ａｌ：１．５〜２．５％未満、Ｃｕ：０．５％以下、Ｔｉ：３×（Ｃ＋Ｎ）〜２０×（Ｃ＋Ｎ）％を含有し、残部がＦｅ及び不可避的不純物からなり、ミクロ組織において結晶粒度番号が７〜１０であり、圧延方向に対して、０°、４５°、９０°方向の伸びの最小値Ｅｌｍｉｎ［％］、及び、ｒ値の最小値ｒｍｉｎが、それぞれ、Ｅｌｍｉｎ≧２５％、及び、ｒｍｉｎ≧１．０を満足することを特徴とする加工性、耐酸化性に優れたＡｌ含有耐熱フェライト系ステンレス鋼板が開示されている。この文献では、Ａｌ含有フェライト系ステンレス鋼の加工性と耐酸化性について詳細な検討を行い、成分及び製造プロセスを最適化しているが、Ａｌ、Ｓｉの添加量が低く、且つ耐食性に関する記述がない。
【００１２】
特許文献５には、ｍａｓｓ％で、Ｃ：０．０１５％以下、Ｓｉ：０．４〜１．０％、Ｍｎ：１．０％以下、Ｐ：０．０４０％以下、Ｓ：０．０１０％以下、Ｃｒ：１２％以上１６％未満、Ｎ：０．０１５％以下、Ｎｂ：０．３〜０．６５％、Ｔｉ：０．１５％以下、Ｍｏ：０．１％以下、Ｗ：０．１％以下、Ｃｕ：１．０〜２．５％、Ａｌ：０．２〜１．０％を含有し、かつＳｉ≧Ａｌを満たし、残部がＦｅおよび不可避的不純物からなることを特徴とする耐熱性と加工性に優れるフェライト系ステンレス鋼が開示されている。この文献では、Ｎｂ，ＣｕおよびＡｌを上記適正範囲に制御することによって、ＭｏやＷを添加しなくても、ＳＵＳ４４４と同等以上の耐熱性（熱疲労特性、耐酸化性）を得ているが、Ａｌ、Ｓｉの添加量が低く、Ｃｕが多量に添加されている。また耐食性に関する記述がない。
【００１３】
特許文献６には、質量％で、Ｃ：０．０２０％以下、Ｓｉ：３．０％以下、Ｍｎ：３．０％以下、Ｐ：０．０４０％以下、Ｓ：０．０３０％以下、Ｃｒ：１０〜２５％、Ｎ：０．０２０％以下、Ｎｂ：０．００５〜０．１５％、Ａｌ：０．２０〜３．０％、Ｔｉ：５×（Ｃ％＋Ｎ％）〜０．５％、Ｍｏ：０．１％以下、Ｗ：０．１％以下、Ｃｕ：０．５５〜２．０％、Ｂ：０．０００２〜０．００５０％、Ｎｉ：０．０５〜１．０％を含有し、残部がＦｅおよび不可避的不純物からなることを特徴とするフェライト系ステンレス鋼が開示されている。この文献では、適量のＮｉを含有することで耐酸化性を改善できること、適量のＡｌを含有することで高温疲労特性が向上することを見出しているが、Ｃｕが多量に添加されている。また耐食性に関する記述がない。
【００１４】
特許文献７には、質量％で、Ｃ：０．０２０％以下、Ｓｉ：３．０％以下、Ｍｎ：１．０％以下、Ｐ：０．０４０％以下、Ｓ：０．０３０％以下、Ｃｒ：１０．０％以上１６．０％未満、Ｎ：０．０２０％以下、Ａｌ：１．４〜４．０％、Ｔｉ：０．１５％超０．５％以下、Ｎｉ：０．０５〜０．５％を含有し、残部がＦｅおよび不可避的不純物からなり、Ａｌ％／Ｃｒ％≧０．１４を満たすことを特徴とするフェライト系ステンレス鋼が開示されている。この文献では、Ａｌ、Ｔｉ、ＣｒおよびＮｉの最適な含有量範囲を見出し、熱疲労特性と耐酸化性を向上させているが、耐食性に関する記述がない。またＮｉが添加されており高コストとなっている。
【００１５】
特許文献８には、ｍａｓｓ％で、Ｃ：０．０２０％以下、Ｓｉ：０．１超〜３．０％、Ｍｎ：２．０％以下、Ｐ：０．０５０％以下、Ｓ：０．０１０％以下、Ａｌ：０．０５〜６．０％、Ｎ：０．０２０％以下、Ｃｒ：１２〜３０％、Ｃｕ：０．４〜４．０％、Ｎｂ：０．０２〜１．０％、Ｔｉ：０．０１〜１．０％、Ｍｏ：０．１〜６．０％、Ｃｏ：０．０１〜３．０％、Ｎｉ：０．０２〜１．０％、かつ、Ｓｉ＋Ａｌ≧０．５０を満たして含有し、残部がＦｅおよび不可避的不純物からなることを特徴とするフェライト系ステンレス鋼が開示されている。この文献では、Ｎｂ、Ｍｏ、Ｃｕを複合添加することによって幅広い温度域で高温強度・熱疲労特性を向上させ、さらにＡｌを添加することによって優れた耐酸化性・高温強度を示すことを見出しているが、ＣｕやＭｏ、Ｃｏ、Ｎｉを多量に添加している。また耐食性に関する記述がない。
【００１６】
特許文献９には、質量％で、Ｃ：０．０２％以下、Ｎ：０．０２％以下、Ｓｉ：０．０５％以上、３．０％以下、Ｍｎ：０．０５％以上、２．０％以下、Ｐ：０．０４％以下、Ｓ：０．０１％以下、Ｃｒ：１２．０％以上、２５．０％以下、Ｎｉ：０．０１％以上、２．０％以下、Ａｌ：０．２５％超、６．０％以下、Ｖ：０．０１％以上、０．２０％以下、Ｂ：０．０００２％以上、０．００５０％以下を含有し、質量％にて更に、Ｎｂ：１．０％以下、Ｔｉ：０．４０％以下の１種または２種を含有し、残部がＦｅ及び不可避的不純物からなり、Ｃｒ＋５Ｓｉ＋６Ｎｂ＋２Ｔｉ＋４Ａｌ−２２．５≧０、Ｎｂ＋Ｔｉ≧０．０５及びｔ＋０．４２ｌｏｇＡｌ―０．５４≧０を満たす組成及び板厚を有するステンレス鋼板の表面に、スケール中、又は、スケールと母材の界面におけるＡｌ濃度が１５％以上を満足するスケールを有することを特徴とする耐浸炭性及び耐酸化性に優れた浸炭性を有する雰囲気となる自動車排気系又は燃料改質器用フェライト系ステンレス鋼板が開示されている。この文献では、Ｎｂ又はＴｉが一定量以上含まれる条件下において、Ａｌを多量に含むスケールを形成、又は、スケールと母材の間にＡｌの濃化層を形成し、結果としてスケールが薄くなっていることが、耐浸炭性及び耐酸化性を改善し、更に、長期使用においてこのスケールを維持するためにはある程度の板厚を確保することも必要であることを見出しているが、Ｎｉが添加されており高コストとなっている。また耐食性に関する記述がない。
【先行技術文献】
【特許文献】
【００１７】
【特許文献１】特許第４３１２６５３号公報
【特許文献２】特許第５５４６９１１号公報
【特許文献３】特開２００５−１７１３３８号公報
【特許文献４】特開２００４−３０７９１８号公報
【特許文献５】特開２０１２−１０２３９７号公報
【特許文献６】特開２０１３−１００５９５号公報
【特許文献７】国際公開第２０１４／０５００１６号
【特許文献８】特開２０１５−９６６４８号公報
【特許文献９】特開２０１６−２０４７０９号公報
【発明の概要】
【発明が解決しようとする課題】
【００１８】
従来の技術では、強度及び耐食性が要求される用途に使用されるステンレス鋼において、これらの特性を同時に満足することは難しかった。
【００１９】
本発明は、強度及び耐食性が要求される用途に使用される場合において、優れた強度及び耐食性を有し、かつ加工性に優れ加工し易いステンレス鋼を提供することを課題とする。
また、本発明は、優れた強度及び耐食性を有し、かつ加工性に優れたステンレス鋼を得るのに好適なステンレス熱延鋼板及びその製造方法を提供することを課題とする。
【課題を解決するための手段】
【００２０】
本発明者らは、前述の課題を解決すべく、種々のＣｒ含有量かつ種々の元素を含有した鋼板を作製し、耐食性向上効果が広く知られているＣｒ、Ｎｉ、Ｍｏ、Ｃｕ以外の元素でステンレス鋼の耐食性を向上できないか検討した。その結果、特にＡｌ、Ｓｉが耐食性を向上させることを知見した。特に２Ａｌ＋Ｓｉ−１０Ｔｉ≧０を満たすことで耐食性及び強度が大きく改善することを見出した。さらに製造工程を最適化することで熱延鋼板の組織を最適化し製造可能な鋼となり、さらに耐食性と強度を向上させたまま、結晶粒度や硬さを改善し伸びやｒ値の改善に繋がり、適用可能分野を大幅に拡大できることを知見した。
【００２１】
上記課題を解決することを目的とした本発明の要旨は、以下のとおりである。
［１］  質量％で、
Ｃ：０．００１〜０．１００％、
Ｓｉ：０．０１〜５．００％、
Ｍｎ：０．０１〜２．００％、
Ｐ：０．０５０％以下、
Ｓ：０．０１００％以下、
Ｃｒ：９．０〜３０．０％、
Ｎｉ：０．０１〜０．５０％、
Ｔｉ：０．０１〜１．００％、
Ａｌ：０．０１０〜５．００％、
Ｎ：０．００１〜０．０５０％、
Ｂ：０．０００１〜０．００５０％を含有し、残部がＦｅおよび不純物であり、かつ上記Ｓｉ量、Ｔｉ量及びＡｌ量（質量％）が、２Ａｌ＋Ｓｉ−１０Ｔｉ≧０を満たす化学成分を備え、圧延方向の断面組織の粒度番号が６．０以上９．０以下であることを特徴とするステンレス鋼。
［２］  さらに質量％で、
Ｍｏ：０．０１〜３．００％、
Ｓｎ：０．０１〜３．００％、
Ｃｕ：０．０１〜３．００％、
Ｎｂ：０．００１〜１．０００％、
Ｗ：０．００１〜１．０００％、
Ｖ：０．００１〜１．０００％、
Ｓｂ：０．００１〜０．１００％、
Ｃｏ：０．００１〜０．５００％、
Ｃａ：０．０００１〜０．００５０％、
Ｍｇ：０．０００１〜０．００５０％、
Ｚｒ：０．０００１〜０．０３００％、
Ｇａ：０．０００１〜０．０１００％、
Ｔａ：０．００１〜０．０５０％、
ＲＥＭ：０．００１〜０．１００％
の１種または２種以上を含有することを特徴とする［１］に記載のステンレス鋼。
［３］  ビッカース硬さＨＶ１が１６０以上２００以下であることを特徴とする［１］または［２］に記載のステンレス鋼。
［４］  ０．２％耐力が２５０ＭＰａ以上、引張強度が４００ＭＰａ以上であることを特徴とする［１］乃至［３］の何れか一項に記載のステンレス鋼。
［５］  全伸びが２７％以上、平均ｒ値が１．０以上であることを特徴とする［１］乃至［４］の何れか一項に記載のステンレス鋼。
［６］  上記［１］または［２］に記載の化学成分を有し、
板厚が２．０〜６．０ｍｍであり、
材料温度２５℃でのシャルピー衝撃値が１０Ｊ／ｃｍ２以上であることを特徴とするステンレス熱延鋼板。
［７］  上記［１］または［２］に記載の化学成分を備えた鋼片を、板厚が２．０〜６．０ｍｍになるまで圧延する際の、３２ｍｍまで圧延した際の温度を９００℃以上とし、最終圧延温度を８００℃以上とすることを特徴とする［６］に記載のステンレス熱延鋼板の製造方法。
【発明の効果】
【００２２】
本発明によれば、耐食性及び強度が要求される用途に使用される場合において、優れた耐食性及び強度を有するステンレス鋼を提供することができる。また、本発明のステンレス鋼は、加工性にも優れたものになる。
また、本発明は、優れた強度及び耐食性を有し、かつ加工性に優れたステンレス鋼を得るのに好適なステンレス熱延鋼板及びその製造方法を提供できる。
【００２３】
耐食性及び強度が要求される用途としては建材や一般家具家電用途、燃料電池、自動車排気系部品、その他自動車用部品などがある。自動車排気系部品の例としては、自動車マフラーやエキゾーストマニホールド、センターパイプや触媒コンバーター、ＥＧＲクーラー、フレキシブルパイプ、フランジ、管端増肉パイプなどがある。その他自動車用部品としてはモール、燃料給油管、電池部品（ケース、セル、パック、モジュール等）、締結部品（クランプ、Ｖバンド等）などがある。本発明のステンレス鋼は、これらの用途に好適に用いることができる。
【図面の簡単な説明】
【００２４】
【図１】図１は、本発明例Ａ５、Ａ３６及び比較例Ｂ８のレイティングナンバを示すグラフである。
【発明を実施するための形態】
【００２５】
以下、本発明の実施の形態について詳細に説明する。
【００２６】
本発明者らは耐食性及び強度の向上のために、種々の濃度のＣｒ含有量やＡｌ、Ｓｉ含有量の鋼を作製した。そして耐食性に及ぼすＡｌ及びＳｉ濃度の影響を調べた。その結果、母材のＡｌ及びＳｉ含有量を増加させることで耐食性が大幅に向上することを見出した。特に２Ａｌ＋Ｓｉ−１０Ｔｉ≧０を満たすことで耐食性が大幅に改善することを見出した。また強度に及ぼすＡｌ及びＳｉ濃度の影響を調べたところ、Ａｌ及びＳｉ濃度の増加により強度が増加することを見出した。その結果を表１に示す。ここで耐食性試験であるＪＡＳＯ−ＣＣＴ試験の判定基準は、ＪＩＳ  Ｇ  ０５９５に準拠する方法でレイティングナンバを判定し、「３」及び「６」を境界値とした。レイティングナンバが７〜９の鋼種は表１中に符号「◎」で、レイティングナンバが４〜６の鋼種は表１中に符号「○」で、レイティングナンバが０〜３の鋼種は表１中に符号「×」で示した。
【００２７】
表１より、本発明鋼種は耐食性・強度ともに優れていることがわかる。図１に、表１中に記載の、Ａｌ含有量の異なる３鋼種の試験結果を示す。Ａｌ含有量の高い鋼種ほどレイティングナンバが高くなることがわかる。
【００２８】
ＪＡＳＯ−ＣＣＴ試験後の鋼板表面を観察したところ、Ａｌ、Ｓｉ濃度が高い鋼種は孔食があまり成長しておらず、孔食進展速度が遅いことがわかった。これより母材中のＡｌ及びＳｉは孔食の成長を抑制することがわかった。特にＡｌは発生初期の孔食内部でイオンとして溶け出し表面に吸着することで孔食成長の抑制及び再不動態化を促進していると考えられる。Ｓｉは孔食内部で酸化物を形成し、孔食成長の抑制及び再不動態化を促進していると考えられる。
【００２９】
またＡｌ、Ｓｉ濃度が高い鋼種は強度が非常に高いことがわかる。Ａｌ、Ｓｉはともに固溶強化により鋼の強度を増加させる。特にＳｉの固溶強化能は非常に高く、鋼の強度増加に大きく寄与する。
【００３０】
以下に、本実施形態で規定される鋼の化学組成について、さらに詳しく説明する。なお、％は質量％を意味する。
【００３１】
Ｃ：０．００１〜０．１００％
Ｃは、耐粒界腐食性、加工性を低下させるため、その含有量を低く抑える必要がある。そのため、Ｃの含有量の上限を０．１００％以下とする。しかしながら、Ｃ量を過度に低めることは精練コストを上昇させるため、Ｃ量の下限を０．００１％以上とする。Ｃ量の好ましい範囲は、０．００２〜０．０１０％である。
【００３２】
Ｓｉ：０．０１〜５．００％
Ｓｉは、本実施形態における重要な元素である。Ｓｉは、表面に濃縮して腐食発生を抑制するのみならず、母材の腐食速度も低減する非常に有益な元素である。そのため、Ｓｉの含有量の下限を０．０１％以上とする。ただし、Ｓｉの過度な含有は鋼の伸び減少を引き起こし、加工性を低下させるため、Ｓｉの含有量の上限を５．００％以下とする。Ｓｉ量の好ましい範囲は、０．３０〜３．００％、より好ましい範囲は０．７０〜１．２０％である。
【００３３】
Ｍｎ：０．０１〜２．００％
Ｍｎは、脱酸元素として有用であるが、過剰量のＭｎを含有させると、耐食性を劣化させる。そのため、Ｍｎ量を０．０１〜２．００％とする。Ｍｎ量の好ましい範囲は、０．０５〜１．００％、より好ましい範囲は０．０２〜０．５０％である。
【００３４】
Ｐ：０．０５０％以下
Ｐは、加工性・溶接性・耐食性を劣化させる元素であるため、その含有量を制限する必要がある。そのため、Ｐ量を０．０５０％以下とする。Ｐ量の好ましい範囲は、０．０３０％以下である。Ｐは少ないほど好ましいが、Ｐ量を過度に低下させると精錬コストが上昇するため、Ｐ量の下限は０．０００１％以上としてもよい。
【００３５】
Ｓ：０．０１００％以下
Ｓは、耐食性を劣化させる元素であるため、その含有量を制限する必要がある。そのため、Ｓ量を０．０１００％以下とする。Ｓ量の好ましい範囲は、０．００７０％以下である。Ｓは少ないほど好ましいが、Ｓ量を過度に低下させると精錬コストが上昇するため、Ｓ量の下限は０．００００１％以上としてもよい。
【００３６】
Ｃｒ：９．０〜３０．０％
Ｃｒは、塩害環境での耐食性を確保するために、９．０％以上の含有が必要である。Ｃｒの含有量を増加させるほど、耐食性は向上するが、加工性、製造性を低下させる。そのため、Ｃｒ量の上限を３０．０％以下とする。Ｃｒ量の好ましい範囲は、９．５〜２５．０％、より好ましい範囲は１０．０〜１５．０％である。
【００３７】
Ｎｉ：０．０１〜０．５０％
Ｎｉは、耐食性を向上させるため、０．０１％以上含有することができる。ただし、多量の含有は合金コスト増加に繋がるため、Ｎｉ量の上限を０．５０％以下とする。Ｎｉ量の好ましい範囲は、０．０３〜０．３０％である。更に好ましくは０．１０％以上である。
【００３８】
Ｔｉ：０．０１〜１．００％
Ｔｉは、ステンレス鋼の鋭敏化を防止するために、０．０１％以上含有する必要がある。含有量が０．０１％未満の場合は鋭敏化により耐食性が劣化する。ただし、多量の含有は合金コスト増加や靭性の低下、鋼中介在物増加による耐食性低下、製造性低下に繋がるため、Ｔｉ量の上限を１．００％以下とする。Ｔｉ量の好ましい範囲は、０．０３〜０．５０％、より好ましい範囲は０．１０〜０．２５％である。
【００３９】
Ａｌ：０．０１０〜５．００％
Ａｌは、本実施形態における重要な元素である。Ａｌは、表面に濃縮して腐食発生を抑制するのみならず、母材の腐食速度も低減する非常に有益な元素である。そのため、Ａｌの含有量の下限を０．０１０％以上とする。ただし、Ａｌの過度な含有は材料の伸び減少を引き起こし、加工性を低下させるため、Ａｌの含有量の上限を５．００％以下とする。Ａｌ量の好ましい範囲は、０．０５０〜３．００％、より好ましい範囲は０．８００〜２．５０％である。
【００４０】
Ｎ：０．００１〜０．０５０％
Ｎは、耐孔食性に有用な元素であるが、耐粒界腐食性、加工性を低下させる。そのため、Ｎの含有量を低く抑える必要がある。そのため、Ｎ量の上限を０．０５０％以下とする。しかしながら、Ｎ量を過度に低めることは精練コストを上昇させるため、Ｎ量の下限を０．００１％以上とする。Ｎ量の好ましい範囲は、０．００２〜０．０２０％である。
【００４１】
Ｂ：０．０００１〜０．００５０％
Ｂは、２次加工性を向上させるのに有用な元素であり、０．００５０％以下含有することができる。Ｂ量の下限を、安定した効果が得られる０．０００１％以上とする。Ｂ量の好ましい範囲は、０．０００３〜０．００３０％である。更に好ましくは０．０００５％以上である。
【００４２】
２Ａｌ＋Ｓｉ−１０Ｔｉ≧０
本実施形態のステンレス鋼は、上記の化学成分の含有量を満たすとともに、上記Ｓｉ量、Ｔｉ量及びＡｌ量（質量％）が、２Ａｌ＋Ｓｉ−１０Ｔｉ≧０を満たす必要がある。（２Ａｌ＋Ｓｉ−１０Ｔｉ）が０以上になることで、耐食性が大幅に向上する。
【００４３】
以上が、本実施形態のステンレス鋼の基本となる化学組成であるが、本実施形態では、更に、次のような元素を必要に応じて含有させることができる。
【００４４】
Ｍｏ、Ｓｎ、Ｃｕ、Ｎｂ、Ｗ、Ｖ、Ｓｂ、Ｃｏ、Ｃａ、Ｍｇ、Ｚｒ、Ｇａ、Ｔａ、ＲＥＭは、目的に応じて、これらの１種または２種以上が含有されていてもよい。これらの元素の下限は、０％以上、好ましくは０％超である。
【００４５】
Ｍｏ：０．０１〜３．００％
Ｍｏは、耐食性を向上させるため、０．０１％以上含有することができる。しかし、過剰の含有は、加工性を劣化させると共に、高価であるためコストアップに繋がる。そのため、Ｍｏ量の上限を３．００％以下とする。Ｍｏ量の好ましい範囲は、０．０５〜１．００％である。
【００４６】
Ｓｎ：０．０１〜３．００％
Ｓｎは、耐食性を向上させるため、０．０１％以上含有することができる。しかし、過剰の含有はコスト増加に繋がる。そのため、Ｓｎ量の上限を３．００％以下とする。Ｓｎ量の好ましい範囲は、０．００５〜１．００％である。
【００４７】
Ｃｕ：０．０１〜３．００％
Ｃｕは、耐食性を向上させるため、０．０１％以上含有することができる。しかし、過剰の含有はコスト増加に繋がる。そのため、Ｃｕ量の上限を３．００％以下とする。Ｃｕ量の好ましい範囲は０．０２〜１．００％、より望ましい範囲は０．０５〜０．０９％である。
【００４８】
Ｎｂ：０．００１〜１．０００％
Ｎｂは、高温強度の向上や溶接部の耐粒界腐食性の向上に有用であるが、過剰の含有は、加工性や製造性を低下させる。そのため、Ｎｂ量を０．００１〜１．０００％とする。Ｎｂ量の好ましい範囲は、０．００５〜０．５００％である。
【００４９】
Ｗ：０．００１〜１．０００％
Ｗは、耐食性を向上させるため、１．０００％以下含有することができる。安定した効果を得るためには、Ｗ量の下限を０．００１％以上とする。Ｗ量の好ましい範囲は、０．００５〜０．８００％である。
【００５０】
Ｖ：０．００１〜１．０００％
Ｖは、耐食性を向上させるため、１．０００％以下含有することができる。安定した効果を得ためには、Ｖ量の下限を０．００１％以上とする。Ｖ量の好ましい範囲は、０．００５〜０．５００％である。
【００５１】
Ｓｂ：０．００１〜０．１００％
Ｓｂは、耐全面腐食性を向上させるため、０．１００％以下含有することができる。安定した効果を得るためには、Ｓｂ量の下限を０．００１％以上とする。Ｓｂ量の好ましい範囲は、０．０１０〜０．０８０％である。
【００５２】
Ｃｏ：０．００１〜０．５００％
Ｃｏは、二次加工性と靭性を向上させるために、０．５００％以下含有することができる。安定した効果を得るためには、Ｃｏ量の下限を０．００１％以上とする。Ｃｏ量の好ましい範囲は、０．０１０〜０．３００％である。
【００５３】
Ｃａ：０．０００１〜０．００５０％
Ｃａは、脱硫のために含有されるが、過剰に含有すると、水溶性の介在物ＣａＳが生成して耐食性を低下させる。そのため、０．０００１〜０．００５０％の範囲でＣａを含有することができる。Ｃａ量の好ましい範囲は、０．０００５〜０．００３０％である。
【００５４】
Ｍｇ：０．０００１〜０．００５０％
Ｍｇは、組織を微細化し、加工性、靭性の向上にも有用である。そのため、０．００５０％以下の範囲でＭｇを含有することができる。安定した効果を得るためには、Ｍｇ量の下限を０．０００１％以上とする。Ｍｇ量の好ましい範囲は、０．０００５〜０．００３０％である。
【００５５】
Ｚｒ：０．０００１〜０．０３００％
Ｚｒは、耐食性を向上させるために、０．０３００％以下含有することができる。安定した効果を得るためには、Ｚｒ量の下限を０．０００１％以上とする。Ｚｒ量の好ましい範囲は、０．００１０〜０．０１００％である。
【００５６】
Ｇａ：０．０００１〜０．０１００％
Ｇａは、耐食性と耐水素脆化性を向上させるために、０．０１００％以下含有することができる。安定した効果を得るためには、Ｇａ量の下限を０．０００１％以上とする。Ｇａ量の好ましい範囲は、０．０００５〜０．００５０％である。
【００５７】
Ｔａ：０．００１〜０．０５０％
Ｔａは、耐食性を向上させるために、０．０５０％以下含有することができる。安定した効果を得るためには、Ｔａ量の下限を０．００１％以上とする。Ｔａ量の好ましい範囲は、０．００５〜０．０３０％である。
【００５８】
ＲＥＭ：０．００１〜０．１００％
ＲＥＭは、脱酸効果等を有するので、精練で有用な元素であるため、０．１００％以下含有することができる。安定した効果を得るためには、ＲＥＭ量の下限を０．００１％以上とする。ＲＥＭ量の好ましい範囲は、０．００３〜０．０５０％である。
ここで、ＲＥＭ（希土類元素）は、一般的な定義に従い、スカンジウム（Ｓｃ）、イットリウム（Ｙ）の２元素と、ランタン（Ｌａ）からルテチウム（Ｌｕ）までの１５元素（ランタノイド）の総称を指す。ＲＥＭは、これら希土類元素から選択される１種以上であり、ＲＥＭの量とは、希土類元素の合計量である。
【００５９】
本実施形態のステンレス鋼は、上述してきた元素以外は、Ｆｅ及び不純物（不可避的不純物を含む）からなるが、以上説明した各元素の他にも、本発明の効果を損なわない範囲で含有させることが出来る。
また、ステンレス鋼の製造では、スクラップ原料を使用することが多い。このため、ステンレス鋼には、種々の不純物元素が不可避的に混入する。不純物元素の含有量を一義的に定めることは困難である。したがって、本発明における不純物とは、本発明の作用効果を阻害しない量で含有される元素を意味する。
【００６０】
また、本実施形態のステンレス鋼の圧延方向の断面組織の粒度番号（ＪＩＳ  Ｇ  ０５５１に準拠して測定）は６．０以上９．０以下である。これにより、適用可能分野を大幅に拡大することが出来る。
【００６１】
また、本実施形態のステンレス鋼のビッカース硬さ（ＪＩＳ  Ｚ  ２２４４に準拠して測定）ＨＶ１は１６０以上２００以下であることが好ましい。これにより適用可能分野を大幅に拡大することが出来る。
【００６２】
また、本実施形態のステンレス鋼は、０．２％耐力が２５０ＭＰａ以上、引張強度が４００ＭＰａ以上であることが好ましい。これにより、本実施形態のステンレス鋼を構造部材に適用する際に、構造部材の薄肉軽量化を図ることができるようになる。
【００６３】
また、本実施形態のステンレス鋼は、全伸びが２７％以上、平均ｒ値が１．０以上であることが好ましい。これにより、自動車部品等のような複雑な形状を持つ部品に加工する際にも、割れや破断がなく加工することができるようになる。
【００６４】
また、本実施形態のステンレス鋼からなる熱延鋼板は、材料温度２５℃でのシャルピー衝撃値が１０Ｊ／ｃｍ２以上である。より望ましくは１５Ｊ／ｃｍ２以上、さらに望ましくは２０Ｊ／ｃｍ２以上である。シャルピー衝撃値は、板厚が４．０ｍｍでの値とすることが好ましい。これにより、高い靱性を必要とする用途に本実施形態のステンレス鋼を好適に用いることができる。なお、シャルピー衝撃値を板厚が４．０ｍｍでの値とすることとしているが、本発明のステンレス鋼からなる熱延板の板厚を４．０ｍｍに限定するものではない。本発明のステンレス鋼からなる熱延板の板厚は、２．０〜６．０ｍｍの範囲であってもよい。
【００６５】
シャルピー衝撃試験は、本実施形態のステンレス鋼からなる鋼板からシャルピー試験片を採取し、材料温度２５℃の条件でＪＩＳ  Ｚ  ２２４２に準拠してシャルピー試験を行い、試験ｎ数３の平均値をシャルピー衝撃値とする。
【００６６】
また、０．２％耐力、引張強度及び全伸びは、本実施形態のステンレス鋼からなる鋼板からＪＩＳ  Ｚ  ２２４１の附属書Ｂに記載の１３Ｂ号の引張試験片を作製し、ＪＩＳ  Ｚ  ２２４１に準拠して引張試験を行うことにより測定する。
【００６７】
更に、ｒ値（ランクフォード値）の測定は以下のように行う。本実施形態のステンレス鋼からなる鋼板からＪＩＳ  Ｚ  ２２４１の附属書Ｂに記載の１３Ｂ号の引張試験片を作製し、試験片の寸法や標点距離などを測定しておき、その後、引張試験によって１４．４％の歪を付与した後の試験片寸法や標点距離などを測定し、両測定結果からｒ値を算出する。
【００６８】
本実施形態のステンレス鋼の製造方法では、基本的にはステンレス鋼からなる鋼板を製造する一般的な方法が適用される。例えば、転炉または電気炉で上記の化学組成を有する溶鋼とし、ＡＯＤ炉やＶＯＤ炉等で精錬される。その後、連続鋳造法または造塊法で鋼片とし、次いで、熱間圧延−熱延板の焼鈍−酸洗−冷間圧延−仕上げ焼鈍−酸洗の工程を経て、本実施形態のステンレス鋼が製造される。必要に応じて、熱延板の焼鈍を省略してもよいし、冷間圧延−仕上げ焼鈍−酸洗を繰り返し行ってもよい。各工程の間に表面研削を行ってもよい。
【００６９】
ただし、本発明の最も重要な点である耐食性と強度特性を満たすためにはＡｌ、Ｓｉ含有量を高くする必要があり、これらの元素の添加により製造時の靭性が低下する懸念がある。そのため製造条件、特に熱延条件に留意して熱延板の靭性を高める必要がある。具体的には、材料温度２５℃で、板厚４．０ｍｍでのシャルピー衝撃値が１０Ｊ／ｃｍ２以上にする必要がある。ここで４．０ｍｍというのは熱延板の板厚を想定している。なお、シャルピー衝撃値を板厚が４．０ｍｍでの値とすることとしているが、熱延板の板厚を４．０ｍｍに限定するものではない。
【００７０】
熱延板の靭性を高めるためには熱延の諸条件に留意する必要がある。まず熱延前のスラブ加熱温度は、結晶粒径や破壊起点となるＴｉＮを粗大化させないために１１００〜１２５０℃と低いほうが望ましい。より望ましくは１１００〜１２００℃である。熱間圧延工程では、複数パスの粗圧延が施され、複数スタンドからなる仕上圧延が一方向に施される。粗圧延終了温度を高くし仕上げ圧延までの時間を取ることで、粗圧延後の鋼板の再結晶を促進することが重要である。３２ｍｍまでの粗圧延の終了温度は９００℃以上、より望ましくは９５０℃以上の範囲が適している。粗圧延から仕上圧延までの時間は５ｓ以上、より望ましくは１０ｓ以上が適している。熱延板の板厚は２．０〜６．０ｍｍの範囲とし、薄いほうが望ましい。より望ましくは２．０〜５．０ｍｍの範囲である。熱延板の歪を低下させるため熱延終了温度は８００℃以上と高くし、歪を回復させることが望ましい。より望ましくは８５０℃以上である。また熱延板の巻取り温度は低温のほうが望ましい。具体的には５００℃以下、より望ましくは４５０℃以下である。これら諸条件に留意することで硬さが低下し結晶粒径が細かく、かつ靭性の高い熱延板を製造することができる。これにより最終製品の伸びやｒ値が向上し、各構造体等に加工しやすい鋼となる。なお、スラブ加熱温度は加熱炉出側におけるスラブの表面温度であり、熱延終了温度は熱間圧延の最終圧延ロールを通過直後の鋼板の表面温度である。
【００７１】
本実施形態のステンレス鋼及びその製造方法を説明したが、本実施形態のステンレス鋼は、熱延鋼板に限らず、冷延鋼板であってもよく、鋼棒線材であってもよく、厚鋼板であってもよい。
【実施例】
【００７２】
実施例に基づいて、本発明をより詳細に説明する。
【００７３】
表１に示す組成の鋼を溶製してスラブを鋳造し、スラブの加熱温度を１１００〜１２５０℃の範囲として、３２ｍｍまで粗圧延を行い、粗圧延終了温度を測温した。その後１０ｓ保持した後、板厚４ｍｍまで仕上圧延を施し、終了温度を測温した。なお、スラブ加熱温度は加熱炉出側におけるスラブの表面温度とし、熱延終了温度は熱間圧延の最終圧延ロールを通過直後の鋼板の表面温度とした。次いで、ショット・酸洗を施した。ここで製造した熱延板からシャルピー試験片を採取した。その後、板厚１．２ｍｍまで冷間圧延を施し、９２０℃で１分間焼鈍を行い、次いで酸洗を施した。
【００７４】
（耐食性）
作製した鋼板から、幅が７５ｍｍ、長さが１５０ｍｍである試験片を切り出し、ＪＡＳＯ−ＣＣＴ試験用試験片とした。ＪＡＳＯ−ＣＣＴ試験は、ＪＡＳＯ Ｍ  ６１０−９２に準拠して１２ｃｙ行った。
【００７５】
ＪＡＳＯ−ＣＣＴ試験の判定基準として、ＪＩＳ  Ｇ  ０５９５に準拠する方法でレイティングナンバを判定し、「３」及び「６」を境界値とした。レイティングナンバが７〜９の鋼種は表１中に符号「◎」で、レイティングナンバが４〜６の鋼種は表１中に符号「○」で、レイティングナンバが０〜３の鋼種は表１中に符号「×」で示した。◎または○を合格とした。
【００７６】
（粒度番号）
作製した鋼板から長さが３０ｍｍ、幅が２０ｍｍである試験片を切り出し、圧延方向の断面組織が観察できるように樹脂に埋め込み、鏡面研磨とエッチングを施した。その後ＪＩＳ  Ｇ  ０５５１に準拠し、圧延方向の断面組織の粒度番号を測定した。測定は板厚中心部から試験ｎ数５で行い、その平均値を採用した。粒度番号は６．０以上９．０以下が本発明範囲内である。
【００７７】
（ビッカース硬さ）
粒度番号を測定した試料を用い、ＪＩＳ  Ｚ  ２２４４に準拠してビッカース硬さＨＶ１を測定した。測定は板厚中心部から試験ｎ数５で行い、その平均値を採用した。ビッカース硬さＨＶ１は１６０以上２００以下が本発明範囲内である。
【００７８】
（強度及び全伸び）
また、作製した鋼板からＪＩＳ  Ｚ  ２２４１の附属書Ｂに記載の１３Ｂ号の引張試験片を作製し、ＪＩＳ  Ｚ  ２２４１に準拠して引張試験を行った。判定基準として、強度に関しては、０．２％耐力が２５０ＭＰａ以上、引張強度が４００ＭＰａ以上を共に満たす鋼種を表１に符号「○」、どちらか一方または両方を満たさない鋼種を表１に符号「×」で示した。○を合格とした。全伸びに関しては、判定基準として、全伸びが２７％以上の鋼種を表１に符号「○」、全伸びが２７％未満の鋼種を表１に符号「×」で示し、「○」のものが加工性に優れると判断した。
【００７９】
（ｒ値）
ｒ値測定は以下のように行った。作製した鋼板からＪＩＳ  Ｚ  ２２４１の附属書Ｂに記載の１３Ｂ号の引張試験片を作製し、試験片の寸法や標点距離などを測定した。その後引張試験によって１４．４％の歪を付与した後の試験片寸法や標点距離などを測定し、両測定結果からｒ値を算出した。判定基準として、平均ｒ値が１．０以上の鋼種を表１に符号「○」、平均ｒ値が１．０未満の鋼種を表１に符号「×」で示した。
【００８０】
（熱延板の靱性）
シャルピー衝撃試験は以下のように行った。熱延板から採取したシャルピー試験片を用い、材料温度２５℃の条件でＪＩＳ  Ｚ  ２２４２に準拠してシャルピー試験を行った。試験ｎ数３の平均値が１０Ｊ／ｃｍ２以上の鋼種を表１に符号「○」、平均値が１０Ｊ／ｃｍ２未満の鋼種を表１に符号「×」で示した。○を合格とした。
【００８１】
表１に結果を示す。表１に示すように、本発明例の場合、レイティングナンバが４〜９となり、◎または○の評価となることがわかった。◎の評価となる鋼種は、Ｔｉ含有量が０．２５％以下のものであった。これはＴｉ系介在物が腐食起点となりうるため、Ｔｉ含有量の低い鋼種ほど腐食起点が少なくなり、さらにＪＡＳＯ−ＣＣＴ試験後の外観が改善するためである。一方、本発明から鋼成分が外れる場合、レイティングナンバが０〜３となり、×の評価となることがわかった。
【００８２】
本発明例は、耐食性、強度及び靱性が優れており、粒度番号及びビッカース硬さＨＶ１が発明範囲内であった。また、伸び及びｒ値も良好であった。
【００８３】
一方、比較例Ｂ１〜Ｂ１４は、成分範囲外または２Ａｌ＋Ｓｉ−１０Ｔｉ≧０の範囲外となるため、耐食性または全伸びのいずれかを満足しなかった。また、ビッカース硬さＨＶ１、強度または靱性のいずれかが満足しない場合もあった。以下、比較例Ｂ１〜Ｂ１４について詳細に説明する。
【００８４】
比較例Ｂ１は、Ｃ量が過剰であり、耐食性が低下し、全伸びも低下した。
比較例Ｂ２は、Ｓｉ量が少なく、鋼表面でのＳｉ濃縮量が少なくなって耐食性が低下し、また、強度も低下した。
比較例Ｂ３は、Ｓｉ量が過剰であり、全伸び（加工性）が低下した。また、熱延板のシャルピー衝撃値も低下した。
比較例Ｂ４は、Ｍｎ量が過剰であり、耐食性が低下した。
比較例Ｂ５は、Ｐ量が過剰であり、耐食性が低下した。
比較例Ｂ６は、Ｓ量が過剰であり、耐食性が低下した。
比較例Ｂ７は、Ｃｒ量が過剰であり、全伸び（加工性）が低下した。また、熱延板のシャルピー衝撃値も低下した。
比較例Ｂ８は、Ｔｉ量が０％であり、耐食性が低下した。
比較例Ｂ９は、Ａｌ量が少なく、鋼表面でのＡｌ濃縮量が少なくなって耐食性が低下した。
比較例Ｂ１０は、Ａｌ量が過剰であり、全伸び（加工性）が低下した。また、熱延板のシャルピー衝撃値も低下した。
比較例Ｂ１１は、Ｎ量が過剰であり、耐食性が低下した。
比較例Ｂ１２〜Ｂ１４は、２Ａｌ＋Ｓｉ−１０Ｔｉ≧０を満足せず、耐食性が低下した。
【００８５】
また、粗圧延終了温度が範囲外であるＢ１５〜Ｂ２０は、冷延鋼板の粒度番号が範囲外となった。また、全伸び（加工性）及びｒ値も低下した。更に、熱延板のシャルピー衝撃値も低下した。
【００８６】
また、熱延終了温度範囲外である比較例Ｂ２１〜Ｂ２６は、熱延板のシャルピー衝撃値が低下した。このため、比較例Ｂ２１〜Ｂ２６は、冷延鋼板を製造できなかった。よって、冷延鋼板についての評価項目は評価しなかった。表１に、未評価項目を「−」で示した。このように、化学成分が発明範囲であっても、シャルピー衝撃値が発明範囲から外れる熱延鋼板は、本発明のステンレス鋼の素材として好ましくなかった。
【００８７】
【表１Ａ】
2020111800.tif 000002
【００８８】
【表１Ｂ】
2020111800.tif 000003
【００８９】
【表２Ａ】
2020111800.tif 000004
【００９０】
【表２Ｂ】
2020111800.tif 000005
【００９１】
【表３Ａ】
2020111800.tif 000006
【００９２】
【表３Ｂ】
2020111800.tif 000007
【図１】
2020111800.tif 000008